КЕРАМИЧЕСКАЯ МАССА ДЛЯ ПРОИЗВОДСТВА КИРПИЧА
CERAMIC MIXTURE FOR MAKING BRICK

Изобретение относится к области технологии силикатов и касается составов керамических масс для производства кирпича.
Известна керамическая масса следующего состава, мас.%: глина тугоплавкая 20,0-30,0; кварциты 70,0-80,0 [1].
Задачей изобретения является улучшение формовочных свойств керамической массы для производства кирпича.
Технический результат достигается тем, что керамическая масса для производства кирпича, содержащая глину тугоплавкую, кварцсодержащий компонент, в качестве кварцсодержащего компонента включает маршалит и дополнительно - древесные опилки, просеянные через сетку №5, и карбоксиметилцеллюлозу при следующем соотношении компонентов, мас.%: глина тугоплавкая 46,5-50,7; маршалит 45,0-50,0; древесные опилки, просеянные через сетку №5, 3,0-4,0; карбоксиметилцеллюлоза 0,3-0,5.
В таблице приведены составы керамической массы для производства кирпича.
Компоненты
Состав, мас.%
1
2
3
Глина тугоплавкая
50,7
49,1
46,5
Маршалит
45,0
47,0
50,0
Древесные опилки, просеянные через сетку №5
4,0
3,5
3,0
Карбоксиметилцеллоза
0,3
0,4
0,5
Давление, вызывающее деформацию сырца, МПа- при влажности массы 18%- при влажности массы 23%
≈0,12≈0,05
≈0,12≈0,05
≈0,12≈0,05
о
В составе керамической массы могут быть использованы качественные глины тугоплавкие (с огнеупорностью 1350-1580С) любых месторождений.
Компоненты дозируют в требуемых количествах и смешивают. Массу увлажняют до 18-23%. Кирпич формуют пластическим способом, сушат его до влажности не более 6% и обжигают при температуре 1210-1230°С. Возможна отделка поверхности (ложок и тычок) обожженного кирпича оплавлением (низкотемпературной плазмой) или его глазурование.
Керамическая масса хорошо формуется пластическим способом, обеспечивает получение изделий с четкими гранями.
Источник информации:
1. SU 1542932, C04B 33/00, 1990.